(57)【特許請求の範囲】
【請求項１】
アルミナとカーボンを主体とし、アルミナ含有量が６０〜９５質量％であり、カーボン含有量が５〜４０質量％であるフェロマンガン製造炉用耐火物を内張り材として用いたことを特徴とするフェロマンガンスラグ回収用取鍋。
【請求項２】
更に、炭化珪素を２０質量％以下の量で含有する、請求項１記載のフェロマンガンスラグ回収用取鍋。
【請求項３】
更に、ペリクレースを３５質量％以下の量で含有する、請求項１または２記載のフェロマンガンスラグ回収用取鍋。
【請求項４】
請求項１ないし３のいずれか１項記載のフェロマンガンスラグ回収用取鍋の被処理物の粘度が、０．５ポイズ以上であることを特徴とするフェロマンガンスラグ回収用取鍋の使用方法。
【発明の詳細な説明】
【技術分野】
【０００１】
本発明は、フェロマンガン製造炉用耐火物に関する。
【背景技術】
【０００２】
フェロマンガンは、電気炉にてマンガン鉱石及びコークス等を加熱溶融し、コークスによってマンガン鉱石を還元するとともに、鉄含有量調整のために鉄鉱石等を添加することによって製造される。ところで、このフェロマンガン製造時に生成するスラグ中には一般的に酸化マンガンが２０〜３０％含まれている。このスラグに金属シリコンなどの還元剤を投入することにより酸化マンガンを還元し、マンガンとして回収することが行われる場合がある。特許文献１〜５には取鍋を用いた低乃至中炭素フェロマンガンスラグ還元方法が提案されている。
例えば、特許文献１には、酸化吹き込みを容器中のマンガンを基礎とする合金の熔湯に施工し、該基礎合金は約５２％〜７０％マンガン、約１５％〜３７％シリコン及び３．５％迄の炭素を含み、マンガン鉱石及び石炭を該酸化吹き込み作業中熔湯の中に導入し、該酸素の導入が熔湯の攪拌と燃焼をおこし、その間に該基礎合金よりも多いマンガン含有量及びより少ないシリコン含有量をもったフェロマンガン合金が高いマンガンスラグと共に作られ、そのフェロマンガン合金と高マンガンスラグとを互に分離し、然る後に新しい番手の基礎合金をスラグと反応させるために該高マンガンスラグと容器中の新しい番手の熔融基礎合金から分離し、その後に酸化吹き込みを行い、そしてそれと同時に該熔融親番手合金にマンガン鉱石及び石炭を加えることを特徴とする低乃至中炭素フェロマンガン合金を作る方法が開示されている。
また、特許文献２には、Ｍｎ１０〜４０％を含有しかつＦｅ１％以下、Ｐ０．０１％以下の溶融マンガンスラグ、Ｓｉ５０％以上を含有しかつＰ０．０５％以下で前記溶融マンガンスラグと反応してＳｉ１．５％以下の低珪素フェロマンガンを生成せしめうる量の合金鉄及び造滓剤を反応容器に装入した後、該反応容器に水平偏心運動を行わせしめて前記装入物を混合攪拌することにより前記溶融マンガンスラグのマンガン酸化物を還元することを特徴とするＭｎ９０％以上を含みＳｉ１．５％以下、Ｃ０．１％以下、Ｐ０．０５％以下の高品位、高純度フェロマンガンの製造方法が開示されている。
更に、特許文献３には、塩基度１．１〜１．２５とされた中炭素フェロマンガンスラグの溶湯をポーラスプラグレードルに受け、攪拌しながら冷状態のシリコンマンガンを投入し溶解させることを特徴とする中炭素フェロマンガンスラグからのＭｎ回収方法が開示されている。
また、特許文献４には、マンガンを含有する溶融スラグと珪素を含有する合金鉄とを反応容器に装入し、この装入物中に設置されたノズルから、攪拌用ガスを３００Ｎｍ／秒以上及び装入物１ｋｇ当り０．２Ｎリットル／分以上の速度で装入物中に吐出させて装入物を攪拌し、マンガン含有溶融スラグとけい素含有合金鉄とを還元反応させてマンガンを含有する合金鉄を製造することを特徴とするマンガン系合金鉄の製造方法が開示されている。
更に、特許文献５には、フェロマンガンの製造時に副生する溶融スラグを反応容器に貯留し、前記溶融スラグ中に、珪素を含有する合金鉄と金属アルミニウムとを含む還元材を投入して攪拌し、前記溶融スラグ中に含まれるマンガン酸化物の少なくとも一部を還元することを特徴とする副生スラグからのマンガン系合金鉄の製造方法が開示されている。
【先行技術文献】
【特許文献】
【０００３】
【特許文献１】特公昭４４−２２７３４号公報
【特許文献２】特公昭５７−３６３３７号公報
【特許文献３】特開昭６１−１５７６４５号公報
【特許文献４】特開平３−４９９７５号公報
【特許文献５】特開２００６−１６１０７９号公報
【発明の概要】
【発明が解決しようとする課題】
【０００４】
上述の特許文献１ないし５に開示されているような方法において、実際には製品であるフェロマンガン溶湯を受ける取鍋とフェロマンガンスラグ還元回収用の取鍋は別のものが準備されることが多い。ここで、酸化マンガンは、一般に取鍋の内張りを構成する耐火物の骨材として使用されるシリカ、アルミナやマグネシアと反応して低融点物を作りやすく、酸化マンガンの多いスラグは耐火物を激しく損傷するため，これらの取鍋は長寿命化が困難であった。
【０００５】
また、特許文献１ないし５には低乃至中炭素フェロマンガン製造時のスラグ塩基度が示されている。ＣａＯ−ＳｉＯ２−Ａｌ２Ｏ３系の相図を参照すると、アルミナは当該組成のスラグへの溶解度が高く、１７００℃以上の高温下では広い組成範囲で液相を生ずる。一方、ＣａＯ−ＳｉＯ２−ＭｇＯ系の相図を参照すると、当該スラグに対しマグネシアは溶解度が低く、１７００℃以上の高温下においても液相を生成する組成範囲はわずかである。このため、マンガン回収用取鍋の耐火物としては、従来から特許文献１及び３に開示されているようにマグネシア系耐火物が使用されてきた。
【０００６】
また、一般にカーボンは酸化物で構成されるスラグに対して濡れにくく、且つ耐火物の熱伝導率を大幅に向上させるため、れんがの冷却効果によりれんがの耐用を向上させることが知られている。これらのことから、最近ではフェロマンガンを製造する際にはＭｇＯ−Ｃ質の耐火物が使用されてきた。しかし、耐火物の損傷は大きく、十分な耐用が得られているとは言えず、改善が必要となっていた。
【０００７】
従って、本発明の目的は，侵食力の強い酸化マンガンを多く含むスラグによる耐火物の損傷を抑え、合理的且つ経済的なフェロマンガン製造炉用耐火物を提供することにある。
【課題を解決するための手段】
【０００８】
即ち、本発明は、アルミナとカーボンを主体とし、アルミナ含有量が６０〜９５質量％であり、カーボン含有量が５〜４０質量％であるフェロマンガン製造炉用耐火物を内張り材として用いたことを特徴とするフェロマンガンスラグ回収用取鍋である。
【０００９】
また、本発明のフェロマンガンスラグ回収用取鍋は、フェロマンガン製造炉用耐火物が炭化珪素を２０質量％以下の量で含有することを特徴とする。
【００１０】
更に、本発明のフェロマンガンスラグ回収用取鍋は、フェロマンガン製造炉用耐火物がペリクレースを３５質量％以下の量で含有することを特徴とする。
【００１１】
また、本発明は、上記フェロマンガンスラグ回収用取鍋の被処理物の粘度が、０．５ポイズ以上であることを特徴とするフェロマンガンスラグ回収用取鍋の使用方法である。
【発明の効果】
【００１２】
本発明のフェロマンガン製造炉用耐火物は、耐火物−スラグ界面の粘性を増大させることができ、それによって優れた耐用性を提供することができ、損傷速度を大幅に改善することができる。
【図面の簡単な説明】
【００１３】
【図１】アルミナ含有量６３質量％、カーボン含有量２１質量％、炭化珪素含有量６質量％及びその他不可避不純物からなる耐火物の実炉使用時の縦亀裂の状態を示す。
【発明を実施するための形態】
【００１４】
本発明者らは、フェロマンガン製造時に発生するスラグに対し優れた耐食性を持つ耐火物を得るために種々の検討を行った。耐火物がスラグに溶解する際の物質移動速度Ｊは、下記の（１）式（Ｆｉｃｋの法則）で表される：
【数１】
0005928168.tif 000002
ここで、Ｃは、スラグ中の特定の耐火物成分の濃度、ｘは、耐火物壁面からの距離、Ｄは、拡散係数であり、Ｃｅは、特定の耐火物成分のスラグへの飽和濃度、Ｃ０は、スラグ中の特定の成分の濃度，δは、境膜厚さである。
【００１５】
この式より耐火物の溶損を抑える、換言すれば、物質移動速度（Ｊ）を小さくするためには、耐火物構成粒子の溶解度を下げる、つまり（Ｃｅ−Ｃ０）を小さくすることが有効であると推測され、従来の耐火物業界における一般的な対応は、これに基づく対応であった。フェロマンガン溶湯を受ける取鍋やフェロマンガンスラグからマンガンを回収するために使用される取鍋においても、従来から前述のように耐火物構成粒子の溶解度を下げることを主眼に置いた改善が行われてきており、一定の成果が得られてきた。マグネシア系の耐火物を使用してきたのはこの結果である。しかし、更に耐用性を上げようとすると技術的にこのアプローチでは限界がある。
【００１６】
そこで、溶解度が多少上昇しても、それ以上に耐火物-スラグ界面の粘性を上げることによる境膜厚さ（δ）を大きくすることができれば、物質移動速度（Ｊ）を低減することができるものと考えた。この観点から鋭意検討を重ねた結果、アルミナとカーボンを主体とすることで，耐火物−スラグ界面でのスラグ粘性を増加させて境膜厚さ（δ）を大きくでき、結果的には従来から使用してきたＭｇＯ−Ｃれんがよりも優れた耐食性を得ることを見出した。
【００１７】
一方、スラグ粘度の上昇は精錬効率を落とす可能性が懸念されたが、実機試用の結果、それも問題ならない範囲であることが解った。本発明は、かかる発見を基になされたものである。
【００１８】
即ち、本発明のフェロマンガン製造炉用耐火物は、アルミナとカーボンを主体とし、アルミナ含有量が６０〜９５質量％であり、カーボン含有量が５〜４０質量％であること特徴とする。
【００１９】
本発明のフェロマンガン製造炉用耐火物は、アルミナを主成分とすることで、耐火物−スラグ界面でのスラグの粘度を上げることができ、それによって耐食性を向上させることができる。本発明のフェロマンガン製造炉用耐火物において、アルミナの含有量は、６０質量％以上であることが好ましい。これより少ないと、耐火物−スラグ界面におけるスラグ粘度が上昇せず、耐食性を向上させることができない。より好ましくは、７０質量％以上である。一方、アルミナの含有量が９５質量％を超えると、過焼結による割れ、剥離が顕著となり耐用が低下するため好ましくない。より好ましくは、９３質量％以下である。  
【００２０】
一方、アルミナを主成分とすることで、フェロマンガン製造炉用耐火物のスラグに対する溶解度は増大する。一般的な取鍋では、耐火物のスラグに対する溶解度の増大は、耐食性の低下を引き起こすが、フェロマンガン製造炉用耐火物を例えばマンガン回収用取鍋の内張り材として使用した場合、スラグに対する溶解度の上昇は、大きな問題にならない。この理由は、必ずしも明確ではないが以下のように考えられる：
即ち、その原因の最も大きい理由は、取鍋内容物の粘度である。例えば，一般的な製鋼用取鍋の場合，内容物である溶鋼の粘度は数センチポイズである。溶鋼用取鍋の場合、スラグは取鍋表面に浮いているだけではなく、溶鋼中に細かく懸濁している。懸濁したスラグが鋼浴部の耐火物表面に付着し、耐火物と反応して溶損が起こる。この際、溶鋼のように内容物の粘度が小さい場合、取鍋内容物が大きく攪拌されると、耐火物表面に付着したスラグは容易に溶鋼の流動によって界面から引きはがされ、境膜厚さ（δ）は小さくなる。このため、アルミナの溶解によってスラグの粘性が増大しても，大きな効果にはならない。また、スラグライン部では、スラグの粘度は高いものの、溶鋼の流動によってスラグが激しく攪拌されるため、この場合も境膜厚さδは小さく押さえられる。そのため、この部分でも、アルミナの溶解によってスラグの粘性が増大しても、大きな効果にはならない。
【００２１】
それに対し、フェロマンガン製造炉用耐火物をマンガン回収用取鍋の内張り材として使用した場合、マンガン回収用取鍋はスラグを処理するものであり、取鍋内容物、即ち、スラグの粘度は数ポイズで溶鋼に比べて２桁大きい。還元反応の速度を上げるために、上記特許文献１〜５に開示されているような方法を適用するものの、スラグ粘度が高いために溶鋼取鍋中の溶鋼ほどには攪拌されない。このため，境膜厚さ（δ）は大きくなる。この際、耐火物−スラグ間でアルミナが溶け出し，スラグ粘度が大きくなるとそれによって境膜厚さ（δ）がさらに大きくなり，耐食性が向上すると考えられる。
【００２２】
換言すれば、溶解度の上昇を容認しつつ、スラグの粘度の上昇による境膜厚さ（δ）を大きくすることで、溶解の速度を低減、つまり、耐食性を向上するという手法は、常に成立できる手法ではない。フェロマンガン製造炉における被処理物の粘度が高い場合にのみ成立できる手法である。従って、被処理物の粘度は、０．５ポイズ以上であることが好ましい。これより小さい場合、本発明のフェロマンガン製造炉用耐火物の耐食性の向上効果が発揮されない場合がある。より好ましくは、２〜３０ポイズの範囲内である。被処理物の粘度が３０ポイズを超えると、粘性が高くなり過ぎて取鍋内容物の攪拌を十分に行うことができず、操業に支障を来たすことがあるために好ましくない。
【００２３】
本発明のフェロマンガン製造炉用耐火物に用いられるアルミナ原料には、市販されているホワイト電融アルミナやブラウン電融アルミナのような電融アルミナや焼結アルミナ、仮焼アルミナに加え、焼成ボーキサイトや焼成礬土頁岩のような天然アルミナも使用可能であり、これらから選択された１種または２種以上を使用可能である。なお、これらの成分に由来する不可避的不純物は許容される。
【００２４】
本発明のフェロマンガン製造炉用耐火物は、カーボンを含有することにより、耐火物にスラグに対する濡れにくさを付与し、スラグ浸透を押さえ、スポーリングの発生を抑制することができる。カーボン含有量は５質量％以上が好ましい。カーボン含有量が５質量％未満であると、耐火物中へのスラグ浸潤を抑制できず，スラグ浸潤による剥離が多発し短命となることがあるために好ましくない。カーボン含有量が増加するにつれて、耐火物は高熱伝導率化するため、耐火物は冷却効果により耐火物−スラグ境界付近でのスラグの粘性の向上に寄与し、更に高耐用性を得ることができる。しかし、カーボン含有量が４０質量％を超えると、冷却効果が過大となり、溶湯温度が低下し操業に支障をきたすことがあるために好ましくない。このことから、カーボン含有量は５〜４０質量％が好ましく、より好ましくは７〜３０質量％の範囲内である。
【００２５】
カーボン源としては、耐火物で一般に使用されている鱗状黒鉛の他、球状黒鉛や人造黒鉛、粉末ピッチ、カーボンブラックなど種々のものが使用可能であり、１種または２種以上を使用することができる。
【００２６】
本発明のフェロマンガン製造炉用耐火物は、更に、炭化珪素を２０質量％以下の量で含有することもできる。炭化珪素は、カーボンの酸化防止材として有効に働く。また、炭化珪素は熱伝導率が高いため、カーボンと同様に冷却効果を付与することができる。しかし、炭化珪素の含有量が２０質量％を超えると、耐火物の耐食性が低下し、低耐用となるために好ましくない。従って、本発明のフェロマンガン製造炉用耐火物が炭化珪素を含有する場合、炭化珪の含有量は２０質量％以下、より好ましくは１５質量％以下とすることが望ましい。炭化珪素としては市販されている各種純度の炭化珪素原料の他、炭化珪素質の研磨剤や炭化珪素質の研磨剤を用いて任意の材料を研磨した後の発生粉など炭化珪素を主体としたものであれば使用可能である。
【００２７】
本発明のフェロマンガン製造炉用耐火物は、上述のようにアルミナとカーボンを主体とするものであるが，稀に冷却に伴う縦亀裂が認められることがある。図１は、アルミナ含有量６３質量％、カーボン含有量２１質量％、炭化珪素含有量６質量％、その他不可避不純物からなる耐火物を実炉使用時の縦亀裂の状態を示す写真である。これは、耐火物の残存膨張性の不足によるものと考えられる。この縦亀裂対策として、耐火物に残存膨張付与のために、本発明のフェロマンガン製造炉用耐火物は、更に、ペリクレース（ＭｇＯ）を含有することができる。ペリクレースはマグネシア（ＭｇＯ）の結晶であり、アルミナ（Ａｌ２Ｏ３）と高温で反応してスピネル（ＭｇＡｌ２Ｏ４）を生成することで体積膨張が起こるため、耐火物に残存膨張性を付与することができる。ペリクレースの含有量を増やすと残存膨張性も増加するが、ペリクレースの含有量が３５質量％を超えると、稼働面近傍のアルミナとペリクレースによるスピネル生成反応に起因する稼働面と背面の組織ギャップにより剥離を生じることがあるために好ましくない。従って、本発明のフェロマンガン製造炉用耐火物において、ペリクレースの含有量は３５質量％以下、より好ましくは３０質量％以下とすることが望ましい。
【００２８】
また、マグネシアを含有する原料、あるいはそれを含む耐火物中でのペリクレース含有量は、化学分析から推定でき、また、Ｘ線回折分析から定量できる。例えば、高純度マグネシア原料はペリクレースからなる。多少の不可避不純物を含む場合、不可避不純物とマグネシアは化合物を形成しているので、その量からペリクレース含有量をある程度の精度で定量することができる。他方、粉末Ｘ線回折法を利用することで、鉱物組成としてのペリクレースを定量可能である。
【００２９】
ペリクレースの原料としては市販の電融マグネシアや焼結マグネシア、海水マグネシア、死焼マグネシア等が使用可能である。また、使用後マグネシアれんがなど、マグネシアを主体としたものであれば使用可能である。マグネシアの粒度については特に制約はないが、１ｍｍを超える粒度で添加すると膨張挙動は緩やかであり、且つ持続的に膨張する。１ｍｍ以下の微粉として添加した場合、マグネシアとアルミナの反応が進みやすく大きい残存膨張が得られる。
【００３０】
更に、本発明のフェロマンガン製造炉用耐火物には、カーボンの酸化防止や耐火物の強度を付与する金属粉としては金属シリコン、金属アルミニウム、金属マグネシウム、アルミニウム−マグネシウム合金、鉄粉などが使用可能であり、これらのうちの１種または２種以上を選択して配合することができる。これらの金属粉の量は、外掛けで０．２〜５質量％、好ましくは外掛けで０．５〜３質量％の範囲内である。金属粉の量が外掛けで０．２質量％未満では、その効果が発現しないために好ましくなく、また、外掛けで５質量％を超えると、使用中の金属粉末の酸化による膨張量が大きくなりすぎるために好ましくない。
【００３１】
本発明のフェロマンガン製造炉用耐火物に使用される結合剤には、種々のものがあり、基本的には有機、無機の別を含め、特に限定されるものではない。結合剤の量は、外掛けで０．５〜６質量％、好ましくは外掛けで１．５〜４質量％の範囲内である。結合剤の量が外掛けで０．５質量％未満では、その効果が発現しないために好ましくなく、また、外掛けで６質量％を超えると、加熱後の気孔率が増大するために好ましくない。
【００３２】
なお、上記のようにフェノール樹脂やパルプ廃液、糖蜜、エポキシ樹脂、液状デキストリン等の有機質バインダーは、非還元性雰囲気下で加熱すると熱分解し、その一部がカーボンとして残留することがある。このカーボンは分散性が良く、耐火物特性の向上に資することができるため好ましい。しかし、残留カーボン量は使用条件によって異なるために特定できない場合があり、上述のカーボン含有量には含めないものとする。
【００３３】
また、無機質のバインダーとしては、アルミナセメントや苦汁（ＭｇＣｌ２）、珪酸ソーダ、珪酸カリウムなどの珪酸アルカリ金属塩、アルミン酸ソーダなどが使用できる。
【００３４】
本発明のフェロマンガン製造炉用耐火物は、上述のようにアルミナとカーボンを主体とするものであり、また、上記炭化珪素含有量及び／またはペリクレース含有量を有するものである。本発明のフェロマンガン製造炉用耐火物においてて、アルミナ含有量、カーボン含有量、炭化珪素含有量並びにペリクレース含有量が上記範囲内であれば、他の耐火性酸化物、例えばシリカ、マグネシア、カルシア、ジルコニア、クロミアなどを含有する化合物の１種または２種以上、或いはこれらとアルミナとの化合物あるいは固溶体の１種または２種以上を使用することもできる。なお、これらの成分に由来する不可避不純物は容認される。
【００３５】
本発明のフェロマンガン製造炉用耐火物は、れんがとしてフェロマンガン製造炉に使用することができる。れんがの製造方法は、特に限定されるものではなく、例えば、上記原料を一括あるいは分割して、混合機もしくは混練機により混合及び混練する。一般的にれんがのプレス成形の前処理工程である混練には、容器固定型としてローラー式のＳＷＰやシンプソンミキサー、ブレード式のハイスピードミキサー、加圧式ハイスピードミキサーやヘンシェルミキサー、あるいは加圧ニーダーと呼ばれる混練機や、容器駆動型としてローラー式のＭＫＰやウェットパン、コナーミキサー、ブレード式のアイリッヒミキサー、ボルテックスミキサーなどの混練機を使用することができる。また、これら混練機や混合機に加圧もしくは減圧、温度制御装置（加温や冷却もしくは保温）等を設置することもできる。混合もしくは混練時間は、原料の種類、配合量、結合剤の種類、混練物の温度、混合機もしくは混練機の種類や大きさによって異なるが、通常数分から数時間程度の範囲内である。
【００３６】
得られた混練物は、衝撃圧プレスであるフリクションプレス、スクリュープレスあるいはハイドロスクリュープレスなど、静圧プレスである油圧プレスやトッグルプレスなどのほか、振動プレス、ＣＩＰと呼ばれている成形機によって成形することができる。これら成形機には真空脱気装置や温度制御装置（加温や冷却もしくは保温）等を設置することもできる。プレス成形機による成形圧力や締め回数は、成形されるれんがの大きさ、原料の種類、配合量、結合剤の種類、混練はい土の温度、成形機の種類や大きさ等によって異なるが、成形圧力は通常０．２ｔ〜３．０ｔであり、締め回数は１回から数十回で成形することができる。
【００３７】
成形したれんがは、使用時の揮発分放出による爆裂を防ぐために、５００℃以下で加熱することもできる。この加熱に際して、熱風循環式の乾燥加熱炉等を使用でき、また、５００℃を超える温度での加熱が必要な場合には、電気加熱式、ガス加熱式、オイル加熱式等のバッチ式単独窯、例えばシャトルキルンやカーベルキルンや、連続式のトンネル窯などが最適である。もちろん、温度が十分に調整可能で均質加熱ができる加熱炉であればどのような形式のものでも使用できる。
【００３８】
本発明のフェロマンガン製造炉用耐火物は、フェロマンガンスラグ還元回収用の取鍋での耐用改善を目的とするものであるが、フェロマンガン溶湯を受ける取鍋、電気炉炉体や取鍋、出鋼口などなどの各種のフェロマンガン製造炉および装置にも有効に使用することができ、従来のＭｇＯ−Ｃ質れんがに比べて優れた耐食性を示す。従って、種々のフェロマンガン製造炉用の耐火物としても広く適用可能であり、特に、フェロマンガン溶湯を受ける取鍋は適用効果が比較的高く、適用が好ましい。
【実施例】
【００３９】
以下、実施例により本発明のフェロマンガン製造炉用耐火物を更に説明する。
実施例
以下の表１に記載する配合割合にて各種原料並びに結合剤を組み合わせて配合物を作成し、混練した後、フリクションプレスを用いて成形圧力１．５トン／ｃｍ２にて成形し、得られた成形物を熱風循環式加熱炉で２５０℃、２４時間加熱することにより本発明のフェロマンガン製造炉用耐火物を得た。
また、表２に記載する配合割合にて各種原料並びに結合剤を組み合わせて配合物を作成し、以下、本発明品と同様の方法にて比較品の耐火物を得た。
【００４０】
本発明品及び比較品の耐火物の諸特性を表１及び表２に併記する。なお、表中、電融ホワイトアルミナの純度は、９９．６質量％であり、電融マグネシアの純度は、９７．２質量％であり、炭化珪素の純度は、９２．５質量％であり、鱗状黒鉛のカーボン純度は、９５．８質量％であった。
【００４１】
また、「侵食試験」は、スラグが流動し、スラグ粘性の影響を評価しやすい回転ドラム侵食試験法で行った。試験は、１７００℃に昇温後、１７００℃を５時間保持し、１時間ごとにスラグを入れ替えることにより行なわれた。なお、スラグは、実炉と条件を合わせるためにフェロマンガン回収炉から採取したものを用いた。
「損傷速度指数」は、フェロマンガン製造炉に従来使用されていた比較品１のＭｇＯ−Ｃ質耐火物の損傷速度を１００として指数化したものであり、数値が低いほど損傷速度が遅く、良好である。
「スラグ湿潤」は、供試体へのスラグの浸潤を評価したものであり、浸潤が全く見られなかったものを◎とし、浸潤が見られた供試体についてはその浸潤度合いに応じて良好な順に○、△、×と評価し、×のものは浸潤が著しく，受容不可能なものである。
「剥離の有無」は、供試体の稼働面の剥離を評価したものであり、剥離が全く見られなかったものを◎とし、剥離が見られた試料についてはその浸潤度合いに応じて良好な順に○、△、×と評価し、×のものは厚い剥離が繰り返し生じたため、実使用した場合耐用上問題をきたすものと考えられる。
また、「残存膨張率（％）」は、各供試体を乾式カッターで切りだし、３０×３０×１５０ｍｍの残存膨張率測定用試料を作成し、ブリーズ中に埋設した上で、箱型電気炉を用いて５℃/分の条件で１５００℃まで昇温して３時間焼成し、その後、室温まで冷却し、試料を取り出し，焼成前の寸法を基準として寸法変化率を求めた結果である。なお、残存膨張率（％）は、耐火物の残存膨張性の不足により引き起こされる縦亀裂を未然に防ぐための指標となる。
【００４２】
【表１】
0005928168.tif 000003
【００４３】
【表２】
0005928168.tif 000004
【００４４】
表１に示すように、本発明品の損傷速度は、何れも比較品１より良好であった。また、何れも浸潤や剥離は全く見られないか軽微であり特に問題にはならなかった。更に、電融マグネシアを配合した本発明品９〜１２は、良好な残存膨張性が得られることが判る。
【００４５】
比較品１は、フェロマンガン製造炉に従来使用されていたＭｇＯ−Ｃ質耐火物である。
比較品２は、電融ホワイトアルミナを５５質量％、鱗状黒鉛を４５質量％配合したものであり、比較品３は、電融ホワイトアルミナを５０質量％，鱗状黒鉛を５０質量％配合したものである。これらは損傷速度が小さく、剥離も生じなかった。
比較品４は、鱗状黒鉛を３質量％配合したものであり、比較品５は、鱗状黒鉛を１質量％配合したものであるが、何れもスラグ浸潤が大きく、且つテスト中の受熱により過焼結を起こしたため，厚い剥離を繰り返し損傷大であった。
比較品６は、炭化珪素を２５質量％配合したものであるが、炭化珪素量が過剰であるため耐食性が低下した。
比較品７は、マグネシアを３７質量％配合したものであるが、残存膨張率が２％を超え、過大なものとなっている。また、スラグ浸潤も著しく，これらの影響により稼働中の剥離が非常に顕著であり短命であった。
【００４６】
表３は、本発明品１、２、６、９及び１２並びに比較品１、２及び３をフェロマンガン回収炉及び製鋼用取鍋スラグラインに適用した結果である。フェロマンガン回収炉における、スラグ組成は、ＳｉＯ２：３４．０質量％、ＭｎＯ：２１．０質量％、ＣａＯ：４０．０質量％、ＭｇＯ：５．０質量％、塩基度ＣａＯ／ＳｉＯ２＝１．１８であり、１５００℃におけるスラグ粘度は３．２ポイズであった。
また、製鋼用取鍋では普通鋼を処理し、１６００℃における溶鋼の粘度は６センチポイズであった。
「損傷速度」は、比較品１の損傷速度を１００とした時の指数で示した。
また、テスト時の「溶湯温度変化」についても調査し、全く問題なかったものを◎とし、溶湯温度の変化が認められた供試体については、その度合いに応じて良好な順に○、△、×と評価し、×のものは溶湯温度低下が過大となり、操業上問題をきたすものである。
【００４７】
【表３】
0005928168.tif 000005
【００４８】
フェロマンガン回収炉での使用において、本発明品は何れも比較品１より損傷速度が小さく、損傷が軽微であった。また、操業中の溶湯温度の低下についても問題ない範囲であった。
比較品２および３は、本発明品よりも損傷速度が小さく、損傷は軽微であったが、使用中の溶湯温度低下が著しく、操業に支障をきたすものであった。
一方、製鋼用取鍋に本発明品を使用した場合、フェロマンガン回収炉で使用した場合と異なり，本発明品は何れも比較品１より損傷速度が大きく、損傷が大であり、十分な耐用が得られなかった。これは先に述べたように溶鋼粘度が小さいためと考えられる。
このように、フェロマンガンスラグのように被処理物の粘性が比較的高く、且つアルミナの溶解による粘性向上効果が大きいため、本発明品では、耐食性が向上し、好結果が得られたものと考えられる。
【図１】
0005928168.tif 000006